(57)【要約】【課題】干渉縞の発現を効果的に抑制ないしは防止しつつ、高い表面硬度をもち、透明性に優れたハードコートフィルムを提供する。【解決手段】ハードコートフィルム４は、基材層２と、基材層２の少なくとも片面に形成されたハードコート層３とを有する。基材層２は、一般式（Ｉ）で示される官能基を１分子中に２個含有する分子量１０００以下の電離放射線硬化型オリゴマー、および光重合開始剤を含有する組成物であって、ハードコート層３は、紫外線硬化型樹脂、および光重合開始剤を含有するハードコート組成物である。【選択図】図１
2014157298.tif 000002
【特許請求の範囲】
【請求項１】
基材層と、
前記基材層の少なくとも片面に形成されたハードコート層とを有し、
前記基材層は、一般式（Ｉ）で示される官能基を１分子中に２個含有する分子量１０００以下の電離放射線硬化型オリゴマー、および光重合開始剤を含有する組成物であって、
【化１】
2014157298.tif 000005
（式中、Ｒ１は水素またはメチル基を表す。）
前記ハードコート層は、紫外線硬化型樹脂、および光重合開始剤を含有するハードコート組成物であることを特徴とするハードコートフィルム。
【請求項２】
ＪＩＳ  Ｋ５６００−５−４（１９９９）に規定する鉛筆硬度試験（４．９Ｎ荷重）の硬度が、４Ｈ以上であることを特徴とする、請求項１に記載のハードコートフィルム。
【発明の詳細な説明】
【技術分野】
【０００１】
本発明は、ハードコート層を有するハードコートフィルムに関するものである。
【背景技術】
【０００２】
従来、各種ディスプレイに用いられる反射防止用途などの光学フィルムは、光学特性の他にも、耐擦傷性、耐薬品性および耐候性を考慮し、基材表面上に活性エネルギー線硬化型樹脂を用いたハードコート層を設けることが多かった。しかし、この活性エネルギー線硬化によって得られたハードコート層の屈折率は、用いられる基材の屈折率とかけ離れる場合が多い。そのために、ハードコート層の表面で反射する光と、ハードコート層と基材の界面で反射する光の干渉のために、虹色のムラ（干渉縞）を生じ、ディスプレイの視認性を劣化させ、またディスプレイの美観を損なうものであった。
【０００３】
ハードコート層に用いる樹脂は、通常１．５〜１．６程度の屈折率である。これに対して基材の屈折率は、たとえばポリエチレンテレフタレートであれば１．６５程度、トリアセチルセルロースであれば１．４５程度である。従って、ハードコート層と基材との界面が明確にある場合には、屈折率の違いにより界面での光の反射が起こる。そのために、ハードコート層の表面での反射光と、上記界面での反射光との干渉が起こるために、虹色の干渉ムラ（干渉縞）を生じる結果となるのである。
【０００４】
この干渉縞を抑制するための技術が、特許文献１および特許文献２に開示されている。特許文献１に記載の干渉縞低減技術は、基材とハードコート層の屈折率差を少なくするために、基材とハードコート層の界面に凹凸を設けることによって、ハードコート層と基材との界面での光の反射を散乱させる技術である。また、特許文献２に記載の干渉縞防止技術は、基材を溶解または膨潤させる溶剤を含む樹脂を用いて、ハードコート層を基材に塗布することにより、基材とハードコート層の間に中間層を作製し、基材とハードコート層の界面における屈折率差を少なくする技術である。
【先行技術文献】
【特許文献】
【０００５】
【特許文献１】特開２００５−１０７００５号公報
【特許文献２】特開２００３−２０５５６３号公報
【発明の概要】
【発明が解決しようとする課題】
【０００６】
しかしながら、特許文献１に記載の技術の場合は、基材上に凹凸を設けるためにハードコート層を塗布する前に、基材表面に凹凸を設ける工程が必要であり、この方法では工程数が増え、コストアップにつながるという不具合がある。さらに、凹凸を付与するため、フィルム自体の透明性が低下するという不具合もある。また、特許文献２に記載の技術の場合は、基材を溶解または膨潤させるため、フィルムの表面硬度が低下するという不具合がある。
【課題を解決するための手段】
【０００７】
上記の点を鑑み、本発明は、干渉縞の発現を効果的に抑制ないしは防止しつつ、高い表面硬度をもち、透明性に優れたハードコートフィルムを提供することを目的とする。
【０００８】
本発明は、鋭意研究を重ねた結果、基材層に一般式（Ｉ）で示される官能基を１分子中に２個含有する分子量１０００以下の電離放射線硬化型オリゴマーを使用する。これにより、ハードコート層との屈折率差を低減し、干渉縞の発現を効果的に抑制ないしは防止しつつ、高い表面硬度をもち、透明性に優れたハードコートフィルムを提供することができる。
【０００９】
第１の発明は、ハードコートフィルムは、基材層と、基材層の少なくとも片面に形成されたハードコート層とを有し、基材層は、一般式（Ｉ）で示される官能基を１分子中に２個含有する分子量１０００以下の電離放射線硬化型オリゴマー、および光重合開始剤を含有する組成物であって、ハードコート層は、紫外線硬化型樹脂、および光重合開始剤を含有するハードコート組成物であることを特徴とする。
【化１】
2014157298.tif 000003
（式中、Ｒ１は水素またはメチル基を表す。）
【００１０】
第２の発明は、第１の発明において、ＪＩＳ  Ｋ５６００−５−４（１９９９）に規定する鉛筆硬度試験（４．９Ｎ荷重）の硬度が、４Ｈ以上、であることを特徴とする。
【発明の効果】
【００１１】
本発明のハードコートフィルムは、干渉縞の発現を効果的に抑制ないしは防止しつつ、高い表面硬度をもち、透明性に優れたハードコートフィルムを提供することができ、ディスプレイの視認性を向上させ、またディスプレイ表面の硬度を向上させることができる。
【図面の簡単な説明】
【００１２】
【図１】実施の形態に係るハードコートフィルムの断面図（透明基材を剥離する前）
【図２】実施の形態に係るハードコートフィルムの断面図（透明基材を剥離した後）
【発明を実施するための形態】
【００１３】
本発明の一例として、実施の形態に係るハードコートフィルムについて説明する。
【００１４】
図１に、透明基材１を剥離する前のハードコートフィルム４を示す。図２に、透明基材１を剥離した後のハードコートフィルム４を示す。ハードコートフィルム４は、基材層２と、基材層２の少なくとも片面に形成されたハードコート層３とを有する。基材層２は、上記一般式（Ｉ）で示される官能基を１分子中に２個含有する分子量１０００以下の電離放射線硬化型オリゴマー、および光重合開始剤を少なくとも含有する組成物である。ハードコート層３は、紫外線硬化型樹脂、および光重合開始剤を含有するハードコート組成物である。ハードコートフィルム４は、透明基材１上に、基材層２とハードコート層３からなる積層体を形成した後に、その積層体から透明基材１を剥がしたものである。ハードコートフィルム４は、ＪＩＳ  Ｋ５６００−５−４（１９９９）に規定する鉛筆硬度試験（４．９Ｎ荷重）の硬度が４Ｈ以上である。
【００１５】
本発明のハードコートフィルム４は、透明基材１に対し、一般式（Ｉ）で示される官能基を１分子中に２個含有する電離放射線硬化型オリゴマー塗液を塗布・乾燥させた後、電離放射線により硬化させ、その上に、ハードコート層形成用塗液を塗布・乾燥させた後、電離放射線により硬化させ、透明基材１を剥離することにより完成する。
【００１６】
まず、透明基材１について説明する。本発明の透明基材１としては、剥離性や透明性、更には耐衝撃性、耐熱性、耐久性などの諸物性を考慮して、ポリエチレン、ポリプロピレン等のポリオレフィン系、ポリエチレンテレフタレート、ポリエチレンナフタレート等のポリエステル系、等の有機高分子からなるものが用いられる。特に、剥離性が良好であることからポリエチレンテレフタレートが好ましい。
【００１７】
なお、透明基材１の厚みは１５μｍ以上２００μｍ以下の範囲内にある事が好ましく、２０μｍ以上８０μｍ以下の範囲内にある事が更に好ましい。
【００１８】
続いて、基材層２について説明する。本発明の基材層２の形成用の塗液としては、上記式１の一般式（Ｉ）で示される官能基を１分子中に２個含有する電離放射線硬化型オリゴマー（電離放射線硬化型材料）、光重合開始剤、および溶媒を少なくとも含む電離放射線硬化型オリゴマー塗液が用いられる。
【００１９】
この電離放射線硬化型オリゴマーの塗液の主剤（電離放射線硬化型材料）としては、例えば、共栄社化学製のエポキシエステルＭ−６００Ａ、エポキシエステル４０ＥＭ、エポキシエステル７０ＰＡ、エポキシエステル２００ＰＡ、エポキシエステル８０ＦＭＡ、エポキシエステル３００２Ｍ、エポキシエステル３００２Ａ、エポキシエステル３０００ＭＫ、エポキシエステル３０００Ａを用いる事が出来る。
【００２０】
また、電離放射線硬化型材料は、紫外線により硬化される為、光重合開始剤を添加する。光重合開始剤としては、紫外線が照射された際にラジカルを発生するものであれば良く、例えば、アセトフェノン類、ベンゾイン類、ベンゾフェノン類、ホスフィンオキシド類、ケタール類、アントラキノン類、チオキサントン類を用いる事が出来る。また、光重合開始剤の添加量は、電離放射線硬化型材料１００重量部に対して、０．１重量部〜１０重量部、好ましくは１重量部〜７重量部、更に好ましくは１重量部〜５重量部である。
【００２１】
更に、電離放射線硬化型オリゴマー塗液には、必要に応じて、溶媒を加える事が出来る。溶媒としては、トルエン、キシレン、シクロヘキサン、シクロヘキシルベンゼンなどの芳香族炭化水素類、ｎ−ヘキサンなどの炭化水素類、ジブチルエーテル、ジメトキシメタン、ジメトキシエタン、ジエトキシエタン、プロピレンオキシド、ジオキサン、ジオキソラン、トリオキサン、テトラヒドロフラン、アニソール及びフェネトール等のエーテル類、また、メチルイソブチルケトン、メチルブチルケトン、アセトン、メチルエチルケトン、ジエチルケトン、ジプロピルケトン、ジイソブチルケトン、シクロペンタノン、シクロヘキサノン、メチルシクロヘキサノン、及びメチルシクロヘキサノン等のケトン類、また蟻酸エチル、蟻酸プロピル、蟻酸ｎ−ペンチル、酢酸メチル、酢酸エチル、プロピオン酸メチル、プロピオン酸エチル、酢酸ｎ−ペンチル、及びγ−プチロラクトン等のエステル類、更には、メチルセロソルブ、セロソルブ、ブチルセロソルブ、セロソルブアセテート等のセロソルブ類、メタノール、エタノール、イソプロピルアルコール、ブタノール等のアルコール類の中から、塗工適正等を考慮して適宜選択される。
【００２２】
また、塗液には添加剤として、表面調整剤、屈折率調整剤、密着性向上剤、硬化剤等を加える事も出来る。
【００２３】
上記の材料を十分に混合することにより、電離放射線硬化型オリゴマー塗液が完成する。
【００２４】
基材層２の形成方法としては、ウェットコーティング法とされる、ディップコーティング法、スピンコーティング法、フローコーティング法、スプレーコーティング法、ロールコーティング法、グラビアロールコーティング法、エアドクターコーティング法、プレードコーティング法、ワイヤードクターコーティング法、ナイフコーティング法、リバースコーティング法、トランスファロールコーティング法、マイクログラビアコーティング法、キスコーティング法、キャストコーティング法、スロットオリフィスコーティング法、カレンダーコーティング法、ダイコーティング法等などにより、透明基材１の少なくとも片面に、電離放射線硬化型オリゴマー塗液を塗布することにより形成することができる。
【００２５】
続いて、本発明のハードコート層３に関して以下詳細を記載する。
【００２６】
本発明のハードコート層３の形成にて使用される塗液としては、紫外線硬化物質、光重合開始剤、および溶媒を少なくとも含むハードコート層形成用塗液が用いられる。なお、紫外線硬化物質とは、紫外線や電子線のような活性線照射により架橋反応を経て硬化する樹脂を主たる成分とする樹脂のことをいう。
【００２７】
前記紫外線硬化物質としては、光重合性モノマーや光重合性プレポリマー、例えばポリエステルアクリレート系、エポキシアクリレート系、ウレタンアクリレート系、ポリオールアクリレート系等が挙げられる。これらの電離放射線硬化型樹脂（紫外線硬化物質）は１種用いても良いし、２種以上を組み合わせて用いても良い。
【００２８】
ポリエステルアクリレートとしては、一般にポリエステルポリオールに２−ヒドロキシアクリレート、２−ヒドロキシアクリレート系のモノマーを反応させ容易に形成されるものを用いることができる。
【００２９】
エポキシアクリレートとしては、エポキシ樹脂のエポキシ基を開環しアクリル酸でアクリル化することにより得られるアクリレートであり、芳香環、脂環式のエポキシを用いたものがより好ましく用いられる。
【００３０】
本発明のハードコート層３の形成にて使用される紫外線重合開始剤（光重合開始剤）としては、表面硬化系の重合開始剤であって、短波長に吸収をもつα−ヒドロキシケトン例えばＩｒｇ１８４、ＤＡＲＯＣＵＲ１１７３、Ｉｒｇ２９５９、また、高いモル吸光係数をもつα−アミノケトンのＩｒｇ９０７などが好適に使用される。さらに、内部硬化系の光重合開始剤としては、フォトブリーチング効果の高いアシルフォスフィンオキサイド、例えば、Ｉｒｇ８１９、また、ｈ線に吸収領域を有するα−アミノケトン、例えばＩｒｇ３６９などが好適に使用される。
【００３１】
また、上記に示されるもの以外にも、例えば、アセトフェノン類、ベンゾイン類、ベンゾフェノン類、ホスフィンオキシド類、ケタール類、アントラキノン類、チオキサントン類等で、表面硬化系、内部硬化系の特徴を有する光重合開始剤であれば適宜選択できる。
【００３２】
紫外線重合開始剤の使用量は、感光性着色組成物（紫外線硬化物質）の全固形分量を基準として、０．５重量％〜１５重量％の範囲内にあることが好ましく、この範囲より多くても少なくても、膜硬度は低くなる傾向にある。特に、多すぎる場合には、ハードコート層３が着色する可能性もある。また、紫外線重合開始剤は、例えば、Ｉｒｇ１８４とＴＰＯ、または、Ｉｒｇ１８４とＩｒｇ８１９の組み合わせからなり、これらの重量比率が７０：３０〜３０：７０の範囲内にある。
【００３３】
また、光増感剤として、ｎ−ブチルアミン、トリエチルアミン、ポリ−ｎ−ブチルホスフィン等を混合して用いることができる。
【００３４】
これらの樹脂および光重合開始剤は、溶媒に溶かし固形分を３０〜８０重量％、より好ましくは４０〜６０重量％に調整し、プラスチック基材に塗工することができる。
【００３５】
また、本発明のハードコート層形成塗液に用いられる溶媒は、樹脂、光重合開始剤を溶解し、良好な塗工性が得られるものであれば、いずれの溶媒を用いても良い。一般的には、沸点の低い溶媒を用いると、塗工後の乾燥が速くなるため、高沸点の溶媒を用いるのがより好ましい。
【００３６】
本発明で用いられる溶媒としては、メチルイソブチルケトン、シクロヘキサノンといった高沸点ケトン類溶媒、トルエン、キシレンといった芳香族炭化水素溶媒、２−プロパノール、１−ブタノール、シクロペンタノール、ジアセトンアルコールといったアルコール類溶媒、エチレングリコールモノメチルエーテル、プロピレングリコールモノメチルエーテルといったエーテルアルコール類溶媒、酢酸イソブチル、酢酸ブチルといった高沸点エステル系溶媒が挙げられる。
【００３７】
このような有機溶媒の中で好ましく用いられるものは、高沸点ケトン類溶媒、芳香族炭化水素溶媒、アルコール溶媒、高沸点酢酸エステル溶媒である。
【００３８】
調製した塗料には、防汚性、滑り性付与、欠陥防止、粒子の分散性向上のために、添加剤を用いることができる。添加剤としては、例えば、ポリエーテル変性ポリメチルアルキルシロキサン、ポリエーテル変性ポリジメチルシロキサン、フッ素変性ポリマー、アクリル系共重合物、ポリエステル変性アクリル含有ポリジメチルシロキサン、シリコン変性ポリアクリル等を用いることができる。
【００３９】
また、塗工方式としては公知の方法を用いることができる。具体的には、バーコート法、ディップコーティング法、スピンコーティング法、フローコーティング法、スプレーコーティング法、ロールコーティング法、グラビアロールコーティング法、エアドクターコーティング法、プレードコーティング法、ワイヤードクターコーティング法、ナイフコーティング法、リバースコーティング法、トランスファロールコーティング法、マイクログラビアコーティング法、キスコーティング法、キャストコーティング法、スロットオリフィスコーティング法、カレンダーコーティング法、ダイコーティング法等を用いることができる。
【００４０】
紫外線硬化樹脂を光硬化反応により硬化させて硬化皮膜を形成するための光源としては、紫外線を発生する光源であれば、特に限定されることなく使用することができる。例えば、低圧水銀灯、中圧水銀灯、高圧水銀灯、カーボンアーク灯、メタルハライドランプ、キセノンランプ、無電極放電管等を用いることができる。照射条件として紫外線照射量は、１００〜８００ｍＪ／ｃｍ２とすることができる。
【００４１】
こうして得られたハードコート層３（硬化樹脂層）には、ブロッキング防止や硬度付与、防眩性、帯電防止性能付与、または屈折率調整のために、無機あるいは有機化合物の微粒子を加えることができる。
【００４２】
ハードコート層３に使用される無機微粒子としては、酸化珪素、酸化チタン、酸化アルミニウム、酸化ジルコニウム、酸化マグネシウム、酸化スズ、五酸化アンチモンといった酸化物や、アンチモンドープ酸化スズ、リンドープ酸化スズ等の複合酸化物が挙げられる。さらに、その他には、炭酸カルシウム、タルク、クレイ、カオリン、ケイ酸カルシウム、ケイ酸アルミニウム、ケイ酸マグネシウム、リン酸カルシウム等も使用することができる。
【００４３】
また、ハードコート層３に使用される有機微粒子としては、ポリメタクリル酸メチルアクリレート樹脂粉末、アクリル−スチレン系樹脂粉末、ポリメチルメタクリレート樹脂粉末、シリコン樹脂粉末、ポリスチレン系粉末、ポリカーボネート粉末、メラミン系樹脂粉末、ポリオレフィン系樹脂粉末等を挙げることができる。
【００４４】
これらの微粒子粉末の平均粒径としては、５ｎｍ〜２０μｍが好ましく、１０ｎｍ〜１０μｍがさらに好ましい。また、これらの微粒子は、二種類以上を組み合わせて用いることもできる。
【００４５】
本発明で得られるハードコートフィルム４は、必要に応じて、ハードコート層３上に反射防止性能、帯電防止性能、防汚性能、防眩性能、電磁波シールド性能、赤外線吸収性能、紫外線吸収性能、色補正性能等を有する機能層が設けられる。これらの機能層としては、反射防止層、帯電防止層、防汚層、防眩層、電磁波遮蔽層、赤外線吸収層、紫外線吸収層、色補正層等が挙げられる。なお、ハードコート層３上の機能層は、これらの機能層の中から選択され、単層であってもかまわないし、複数の層であってもかまわない。例えば、反射防止層にあっては、低屈折率層単層から構成されても構わないし、低屈折率層と高屈折率層の繰り返しによる複数層から構成されていても構わない。また、機能層は、防汚性能を有する反射防止層というように、１層で複数の機能を有していても構わない。ハードコートフィルム４及び透明基材１上にハードコート層３が形成された機能性フィルムは、例えば、液晶ディスプレイ、プラズマディスプレイ、ＣＲＴディスプレイといった各種のディスプレイ表面と貼りあわせることができ、耐擦傷性に優れたディスプレイを提供することが可能となる。
【００４６】
反射防止層である低屈折率層としては、バインダマトリックス中に低屈折率剤を分散させたものを例示できる。このとき、低屈折率剤の種類は、特に限定されるものではないが、フッ化マグネシウム、空気を含有する中空粒子、フッ素樹脂等の低屈折率材料を用いることができる。これらの低屈折率剤を、バインダマトリックス材料であるＵＶ硬化型材料、珪素アルコキシド等の金属アルコキシドに分散させ、必要に応じて溶媒を加えたものを塗液とし、その塗液をハードコートフィルム４のハードコート層３上に塗工する。そして、ハードコート層３上に塗液を塗布した後、バインダマトリックス材料として紫外線硬化型材料を用いた場合には、紫外線照射することにより、金属アルコキシドを用いた場合には、焼成することにより、低屈折率層を形成することができ、反射防止フィルムとすることができる。なお、ＵＶ硬化型材料としては、先ほど例示した多官能性モノマーを用いることができる。このとき、光重合開始剤を配合できる。塗工方法としては、ロールコータ、リバースロールコータ、グラビアコータ、ナイフコータ、バーコータ、スロットダイコータを用いた塗工方法を使用することができる。コスト面から、反射防止層は、低屈折率層と高屈折率層の繰り返しによる複数層で構成されるのではなく、低屈折率層単層で構成されることが好ましい。また、低屈折率層を形成する前に、ハードコート層３と反射防止層との密着性の向上を目的として、高硬度のハードコートフィルム４のハードコート層３に対してアルカリ溶液によるケン化処理をおこなうこともできる。
【実施例】
【００４７】
以下に、本発明の実施例について説明する。ただし、本発明はこれら実施例により限定されるものではない。なお、ハードコートフィルム４の性能は、下記の方法を用いた評価試験を行うことによって評価した。
鉛筆硬度においては、ＪＩＳ−Ｋ５４００（４．９Ｎ荷重）に準じ評価を行った。
全光線透過率においては、日本電色製ＮＤＨ−２０００を用いて、ＪＩＳ−Ｋ７１０５に準じ測定を行った。
干渉縞評価においては、透明基材１面につや消し黒色塗料を塗布し、ハードコート層３側を目視で観察し、干渉縞の発生を評価した。評価における良否は、次の４段階で判定した。
◎：三波長蛍光灯下でも干渉縞が見えにくい
○：三波長蛍光灯下でも干渉縞が見える
△：天井光でも干渉縞が見える
×：天井光でも干渉縞がはっきりと見える
【００４８】
＜実施例１＞
透明基材：７５μｍポリエチレンテレフタレート基材
電離放射線硬化型オリゴマー塗液：
エポキシエステル３００２Ａ（共栄社化学）                          ８０重量部
イルガキュアー１８４（ＢＡＳＦ）                                    ５重量部
酢酸メチル                                                        １５重量部
ハードコート層形成用塗液：
ウレタンアクリレートＵＡ−３０６Ｈ（共栄社化学）                 １９重量部
アクリルモノマーＰＥ−３Ａ（共栄社化学）                          １３重量部
イルガキュアー１８４（BASF）                                    １．５重量部
TPO （BASF）                                                    １．５重量部
メチルイソブチルケトン                                            ６５重量部
【００４９】
電離放射線硬化型オリゴマー塗液の欄に記載の上記材料を攪拌、混合して得られた塗液を、バーコート法により硬化膜厚４０μｍになるように塗布した後に、乾燥させ、メタルハライドランプにより２００ｍＪ／ｃｍ２の紫外線を照射して基材層２を形成した。そして、ハードコート層形成用塗液の欄に記載の上記材料を攪拌、混合して得られた塗液をその基材層２の上に、バーコート法により硬化膜厚８μｍになるように塗布した後に、乾燥させ、メタルハライドランプにより４００ｍＪ／ｃｍ２の紫外線を照射しハードコート層３を形成した。その後、７５μｍポリエチレンテレフタレート基材（透明基材）を剥離し、ハードコートフィルム４を作製した。
【００５０】
実施例１のハードコートフィルム４について評価試験を行った結果、鉛筆硬度は４Ｈ、全光線透過率９６．４％、干渉縞◎であり、干渉縞が良好で、高い表面硬度をもち、透明性に優れたハードコートフィルム４であることを確認できた。
【００５１】
＜実施例２＞
透明基材：７５μｍポリエチレンテレフタレート基材
電離放射線硬化型オリゴマー塗液：
エポキシエステル３００２Ａ（共栄社化学）                          ８０重量部
イルガキュアー１８４（ＢＡＳＦ）                                    ５重量部
酢酸メチル                                                        １５重量部
ハードコート層形成用塗液：
ウレタンアクリレートＵＡ−３０６Ｈ（共栄社化学）                 ３０重量部 
アクリルモノマーＰＥ−３Ａ（共栄社化学）                          ２０重量部
イルガキュアー１８４（BASF）                                    ２．５重量部
TPO （BASF）                                                    ２．５重量部
メチルイソブチルケトン                                            ４５重量部
【００５２】
電離放射線硬化型オリゴマー塗液の欄に記載の上記材料を攪拌、混合して得られた塗液を、バーコート法により硬化膜厚４０μｍになるように塗布した後に、乾燥させ、メタルハライドランプにより２００ｍＪ／ｃｍ２の紫外線を照射して基材層２を形成した。そして、ハードコート層形成用塗液の欄に記載の上記材料を攪拌、混合して得られた塗液をその基材層２の上に、バーコート法により硬化膜厚８μｍになるように塗布した後に、乾燥させ、メタルハライドランプにより４００ｍＪ／ｃｍ２の紫外線を照射しハードコート層３を形成した。その後、７５μｍポリエチレンテレフタレート基材を剥離し、ハードコートフィルム４を作製した。
【００５３】
実施例２のハードコートフィルム４について評価試験を行った結果、鉛筆硬度は４Ｈ、全光線透過率９６．２％、干渉縞◎であり、干渉縞が良好で、高い表面硬度をもち、透明性に優れたハードコートフィルム４であることを確認できた。
【００５４】
＜実施例３＞
透明基材：７５μｍポリエチレンテレフタレート基材
電離放射線硬化型オリゴマー塗液：
エポキシエステル３００２Ａ（共栄社化学）                          ８０重量部
イルガキュアー１８４（ＢＡＳＦ）                                    ５重量部
酢酸メチル                                                        １５重量部
ハードコート層形成用塗液：
ウレタンアクリレートＵＡ−３０６Ｈ（共栄社化学）                 ４１重量部
アクリルモノマーＰＥ−３Ａ（共栄社化学）                          ２７重量部
イルガキュアー１８４（BASF）                                    ３．５重量部
TPO （BASF）                                                    ３．５重量部
メチルイソブチルケトン                                            ２５重量部
【００５５】
電離放射線硬化型オリゴマー塗液の欄に記載の上記材料を攪拌、混合して得られた塗液を、バーコート法により硬化膜厚４０μｍになるように塗布した後に、乾燥させ、メタルハライドランプにより２００ｍＪ／ｃｍ２の紫外線を照射して基材層２を形成した。そして、ハードコート層形成用塗液の欄に記載の上記材料を攪拌、混合して得られた塗液をその基材層２の上に、バーコート法により硬化膜厚８μｍになるように塗布した後に、乾燥させ、メタルハライドランプにより４００ｍＪ／ｃｍ２の紫外線を照射しハードコート層３を形成した。その後、７５μｍポリエチレンテレフタレート基材を剥離し、ハードコートフィルム４を作製した。
【００５６】
実施例３のハードコートフィルム４について評価試験を行った結果、鉛筆硬度は４Ｈ、全光線透過率９６．５％、干渉縞◎であり、干渉縞が良好で、高い表面硬度をもち、透明性に優れたハードコートフィルム４であることを確認できた。
【００５７】
＜比較例１＞
透明基材：４０μｍトリアセチルセルロース基材
ハードコート層形成用塗液：
ウレタンアクリレートＵＡ−３０６Ｈ（共栄社化学）                 １９重量部
アクリルモノマーＰＥ−３Ａ（共栄社化学）                          １３重量部
イルガキュアー１８４（BASF）                                    １．５重量部
TPO （BASF）                                                    １．５重量部
メチルイソブチルケトン                                            ６５重量部
【００５８】
ハードコート層形成用塗液の欄に記載の上記材料を攪拌、混合して得られた塗液を、バーコート法により硬化膜厚８μｍになるように塗布した後に、乾燥させ、メタルハライドランプにより４００ｍＪ／ｃｍ２の紫外線を照射しハードコート層を形成し、ハードコートフィルムを作製した。
【００５９】
比較例１のハードコートフィルムについて評価試験を行った結果、鉛筆硬度は２Ｈ、全光線透過率９５．４％、干渉縞◎であり、鉛筆硬度と全光線透過率が悪化した。
【００６０】
＜比較例２＞
透明基材：４０μｍトリアセチルセルロース基材
ハードコート層形成用塗液：
ウレタンアクリレートＵＡ−３０６Ｈ（共栄社化学）                 ３０重量部
アクリルモノマーＰＥ−３Ａ（共栄社化学）                          ２０重量部
イルガキュアー１８４（BASF）                                    ２．５重量部
TPO （BASF）                                                    ２．５重量部
メチルイソブチルケトン                                            ４５重量部
【００６１】
ハードコート層形成用塗液の欄に記載の上記材料を攪拌、混合して得られた塗液を、バーコート法により硬化膜厚８μｍになるように塗布した後に、乾燥させ、メタルハライドランプにより４００ｍＪ／ｃｍ２の紫外線を照射しハードコート層を形成し、ハードコートフィルムを作製した。
【００６２】
比較例２のハードコートフィルムについて評価試験を行った結果、鉛筆硬度は３Ｈ、全光線透過率９５．３％、干渉縞○であり、鉛筆硬度、全光線透過率、干渉縞が悪化した。
【００６３】
＜比較例３＞
透明基材：４０μｍトリアセチルセルロース基材
ハードコート層形成用塗液：
ウレタンアクリレートＵＡ−３０６Ｈ（共栄社化学）                 ４１重量部
アクリルモノマーＰＥ−３Ａ（共栄社化学）                          ２７重量部
イルガキュアー１８４（BASF）                                    ３．５重量部
TPO （BASF）                                                    ３．５重量部
メチルイソブチルケトン                                            ２５重量部
【００６４】
ハードコート層形成用塗液の欄に記載の上記材料を攪拌、混合して得られた塗液を、バーコート法により硬化膜厚８μｍになるように塗布した後に、乾燥させ、メタルハライドランプにより４００ｍＪ／ｃｍ２の紫外線を照射しハードコート層を形成し、ハードコートフィルムを作製した。
【００６５】
比較例３のハードコートフィルムについて評価試験を行った結果、鉛筆硬度は４Ｈ、全光線透過率９５．６％、干渉縞△であり、全光線透過率と干渉縞が悪化した。
【００６６】
＜比較例４＞
透明基材：４０μｍポリエチレンテレフタレート基材
ハードコート層形成用塗液：
ウレタンアクリレートＵＡ−３０６Ｈ（共栄社化学）                 １９重量部
アクリルモノマーＰＥ−３Ａ（共栄社化学）                          １３重量部
イルガキュアー１８４（BASF）                                    １．５重量部
TPO （BASF）                                                    １．５重量部
メチルイソブチルケトン                                            ６５重量部
【００６７】
ハードコート層形成用塗液の欄に記載の上記材料を攪拌、混合して得られた塗液を、バーコート法により硬化膜厚８μｍになるように塗布した後に、乾燥させ、メタルハライドランプにより４００ｍＪ／ｃｍ２の紫外線を照射しハードコート層を形成し、ハードコートフィルムを作製した。
【００６８】
比較例４のハードコートフィルムについて評価試験を行った結果、鉛筆硬度は４Ｈ、全光線透過率９２．３％、干渉縞△であり、全光線透過率と干渉縞が悪化した。
【００６９】
＜比較例５＞
透明基材：４０μｍポリエチレンテレフタレート基材
ハードコート層形成用塗液：
ウレタンアクリレートＵＡ−３０６Ｈ（共栄社化学）                 ３０重量部
アクリルモノマーＰＥ−３Ａ（共栄社化学）                          ２０重量部
イルガキュアー１８４（BASF）                                    ２．５重量部
TPO （BASF）                                                    ２．５重量部
メチルイソブチルケトン                                            ４５重量部
【００７０】
ハードコート層形成用塗液の欄に記載の上記材料を攪拌、混合して得られた塗液を、バーコート法により硬化膜厚８μｍになるように塗布した後に、乾燥させ、メタルハライドランプにより４００ｍＪ／ｃｍ２の紫外線を照射しハードコート層を形成し、ハードコートフィルムを作製した。
【００７１】
比較例５のハードコートフィルムについて評価試験を行った結果、鉛筆硬度は４Ｈ、全光線透過率９２．３％、干渉縞△であり、全光線透過率と干渉縞が悪化した。
【００７２】
＜比較例６＞
透明基材：４０μｍポリエチレンテレフタレート基材
ハードコート層形成用塗液：
ウレタンアクリレートＵＡ−３０６Ｈ（共栄社化学）                 ４１重量部
アクリルモノマーＰＥ−３Ａ（共栄社化学）                          ２７重量部
イルガキュアー１８４（BASF）                                    ３．５重量部
TPO （BASF）                                                    ３．５重量部
メチルイソブチルケトン                                            ２５重量部
【００７３】
ハードコート層形成用塗液の欄に記載の上記材料を攪拌、混合して得られた塗液を、バーコート法により硬化膜厚８μｍになるように塗布した後に、乾燥させ、メタルハライドランプにより４００ｍＪ／ｃｍ２の紫外線を照射しハードコート層を形成し、ハードコートフィルムを作製した。
【００７４】
比較例６のハードコートフィルムについて評価試験を行った結果、鉛筆硬度は４Ｈ、全光線透過率９２．５％、干渉縞△であり、全光線透過率と干渉縞が悪化した。
【００７５】
以上の実施例１から３及び比較例１から６の評価結果を以下の表１にまとめて示す。表１は、実施例及び比較例の性能比較表である。
【００７６】
【表１】
2014157298.tif 000004
【００７７】
実施例１から３と比較例１から６とを比べると、基材層２に一般式（Ｉ）で示される官能基を１分子中に２個含有する電離放射線硬化型オリゴマーを使用することにより、表面硬度、透過性、および干渉縞が良好であることがわかる。
【産業上の利用可能性】
【００７８】
本発明は、ハードコート層を有するハードコートフィルムなどに有用である。
【符号の説明】
【００７９】
１      透明基材
２      基材層
３      ハードコート層
４      ハードコートフィルム
【図１】
2014157298.tif 000006
【図２】
2014157298.tif 000007